(57)【要約】      （修正有）【課題】顔料分散性、流動性、保存安定性、乾燥再溶解性に優れたインキを提供する。【解決手段】顔料と、下記式（１）で示される酸性官能基含有有機色素誘導体と、アミノ基及び／またはその第４級アンモニウム塩を有するアルカリ可溶性樹脂と、有機溶剤とを含む顔料組成物であって、アミノ基及び／またはその４級アンモニウム基を有するアルカリ可溶性樹脂の塩基性基当量が３０００〜２００００ｇ／ｅｑであり、酸価が３０〜２００ｍｇＫＯＨ／ｇである顔料組成物。（Ｐ−Ｘ）−［Ｎ（Ｒ１，Ｒ２，Ｒ３，Ｒ４）］＋    （１）（式中、Ｐは有機色素残基を、Ｘはスルホン酸基またはカルボン酸基を、Ｒ１は炭素数５〜２０のアルキル基を、Ｒ２，Ｒ３，Ｒ４はそれぞれ独立に水素原子または炭素数１〜２０のアルキル基を表す。）【選択図】なし【特許請求の範囲】
【請求項１】
顔料と、
下記一般式（１）で示される酸性官能基含有有機色素誘導体と、
アミノ基及び／またはその第４級アンモニウム塩を有するアルカリ可溶性樹脂と、
有機溶剤とを含む顔料組成物であって、
アミノ基及び／またはその４級アンモニウム基を有するアルカリ可溶性樹脂の塩基性基当量が３０００〜２００００ｇ／ｅｑであり、酸価が３０〜２００ｍｇＫＯＨ／ｇである顔料組成物。
（Ｐ−Ｘ）−［Ｎ（Ｒ１，Ｒ２，Ｒ３，Ｒ４）］＋            一般式（１）
(式中、Ｐはアゾ系、ベンズイミダソロン系、フタロシアニン系、キナクリドン系、アントラキノン系、ジオキサジン系、ジケトビロロピロール系、キノフタロン系、イソインドリノン系、イソインドリン系、ペリレン系、ペリノン系、ブラバンスロン系、ピランスロン系、及び、アソスラピリミジン系から選ばれる少なくとも一種の有機色素残基を、Ｘはスルホン酸基またはカルボン酸基を、Ｒ１は炭素数５〜２０のアルキル基を、Ｒ２，Ｒ３，Ｒ４はそれぞれ独立に水素原子または炭素数１〜２０のアルキル基を表す。)
【請求項２】
顔料１００重量部に対して、一般式（１）で示される酸性官能基含有有機色素誘導体が１〜３０重量部、アミノ基及び／またはその第４級アンモニウム塩を有するアルカリ可溶性樹脂が１〜１００重量部である請求項１に記載の顔料組成物。
【請求項３】
顔料が、カーボンブラックである請求項１又は２に記載の顔料組成物。
【請求項４】
請求項１〜３いずれか記載の顔料組成物を含むインキ。
【発明の詳細な説明】
【技術分野】
【０００１】
本発明は、分散性、流動性、保存安定性、乾燥再溶解性、基材密着性に優れたインキ等を与えうる顔料組成物に関する。
【背景技術】
【０００２】
一般に、高濃度の顔料を安定して分散させることは難しく、製造工程やインキ製品等において種々の問題を引き起こすことが知られている。
例えば、微細粒子からなる顔料を含む分散体は往々にして高粘度を示すため、分散工程後における分散機からの製品の取り出しや輸送が困難なだけでなく、保管中にゲル化を起こし使用困難になる場合がある。さらに展色物に関しては光沢の低下、レベリング不良等、表面状態が不良になるおそれがある。
また、異種の顔料を混合して使用する場合、凝集による色別れや、沈降などの現象により展色物に色むらや著しく着色力が低下する場合がある。
【０００３】
さらに各種の印刷や塗工工程において、印刷機や塗工機のシリンダーやノズル等に付着したインキから溶剤が揮発することによって、インキが乾燥析出し皮膜が形成される。この乾燥インキが、インキに接触・混入した場合、乾燥インキがインキに再溶解しにくいため、両者が分離した状態でそのまま印刷等され、印刷物や塗工物の画像形成に支障をきたすことがある。これを避けるため、乾燥析出したインキが、インキに接触した際に速やかに溶解する適性（以下、溶剤乾燥後のインキ再溶解性又はインキ乾燥再溶解性という）が求められる。
【０００４】
以上の種々の問題点を解決するために、古くは特許文献１、特許文献２、特許文献３および特許文献４等において顔料を安定して分散させる方法が提案されている。また、種々のワニスに対して顔料を母体骨格として側鎖に酸性基や塩基性基を置換基として有する有機色素誘導体を分散剤として混合する方法が、特許文献５、特許文献６および特許文献７等に提案されているが、必ずしも満足な効果が得られず、さらに分散効果の優れた手法が望まれている。
【０００５】
より分散安定性を改善するために、高分子の顔料分散剤を用いる方法についても提案されている。例えば、特許文献８〜１４には塩基性基を有する高分子顔料分散剤が開示されている。
しかしながら、低分子の有機色素誘導体や高分子の顔料分散剤を単独で用いてもその効果には限界があった。
【０００６】
また、特許文献１５には、低分子の有機色素誘導体と高分子の顔料分散剤の併用が提案されている。塩基性顔料分散剤として、幹ポリマー部にカチオン性官能基を有する櫛形グラフトポリマーが開示されているが、十分な顔料分散効果が得られないものであった。また、インキ乾燥再溶解性についても満足いくものではなかった。
【０００７】
【特許文献１】米国特許第３３７０９７１号明細書
【特許文献２】米国特許第２９６５５１１号明細書
【特許文献３】特公昭４１−２４６６号公報
【特許文献４】米国特許第２８５５４０３号明細書
【特許文献５】特開昭６３−３０５１３７号公報
【特許文献６】特開平１−２４７４６８号公報
【特許文献７】特開平３−２６７６７号公報
【特許文献８】特開昭５４−３７０８２号公報
【特許文献９】特開平９−１６９８２１号公報
【特許文献１０】特開２０００−９５９９２号公報
【特許文献１１】特開２０００−１５５２０９号公報
【特許文献１２】特開２００１−５９９０６号公報
【特許文献１３】特開２００４−３７９８６号公報
【特許文献１４】特開２００４−１９８７１７号公報
【特許文献１５】特開平９−１７６５１１号公報
【発明の開示】
【発明が解決しようとする課題】
【０００８】
本発明は、顔料分散性、流動性、保存安定性、乾燥再溶解性に優れたインキ、及びこれを与えうる顔料組成物の提供を目的とする。
【課題を解決するための手段】
【０００９】
本発明の第１の発明は、顔料と、下記一般式（１）で示される酸性官能基含有有機色素誘導体と、アミノ基及び／またはその第４級アンモニウム塩を有するアルカリ可溶性樹脂と、有機溶剤とを含む顔料組成物であって、アミノ基及び／またはその４級アンモニウム基を有するアルカリ可溶性樹脂の塩基性基当量が３０００〜２００００ｇ／ｅｑであり、酸価が３０〜２００ｍｇＫＯＨ／ｇである顔料組成物である。
（Ｐ−Ｘ）−［Ｎ（Ｒ１，Ｒ２，Ｒ３，Ｒ４）］＋            一般式（１）
(式中、Ｐはアゾ系、ベンズイミダソロン系、フタロシアニン系、キナクリドン系、アントラキノン系、ジオキサジン系、ジケトビロロピロール系、キノフタロン系、イソインドリノン系、イソインドリン系、ペリレン系、ペリノン系、ブラバンスロン系、ピランスロン系、及び、アソスラピリミジン系から選ばれる少なくとも一種の有機色素残基を、Ｘはスルホン酸基またはカルボン酸基を、Ｒ１は炭素数５〜２０のアルキル基を、Ｒ２，Ｒ３，Ｒ４はそれぞれ独立に水素原子または炭素数１〜２０のアルキル基を表す。)
【００１０】
第２の発明は、顔料１００重量部に対して、一般式（１）で示される酸性官能基含有有機色素誘導体が１〜３０重量部、アミノ基及び／またはその第４級アンモニウム塩を有するアルカリ可溶性樹脂が１〜１００重量部である第１の発明に記載の顔料組成物である。
【００１１】
第３の発明は、顔料が、カーボンブラックである第１又は第２の発明に記載の顔料組成物である。
【００１２】
第４の発明は、第１ないし第３の発明いずれかに記載の顔料組成物を含むインキである。
【発明の効果】
【００１３】
本発明の顔料組成物は、顔料と、一般式（１）で示される酸性官能基含有有機色素誘導体と、アミノ基及び／またはその第４級アンモニウム塩を有するアルカリ可溶性樹脂と、有機溶剤とを含む顔料組成物であって、アミノ基及び／またはその４級アンモニウム基を有するアルカリ可溶性樹脂の塩基性基当量が３０００〜２００００ｇ／ｅｑであり、酸価が３０〜２００ｍｇＫＯＨ／ｇなので従来得られなかった顔料分散性が得られると共に、アルカリ可溶性が良好なので分散安定性も良好である。
【００１４】
本発明の顔料組成物は、顔料１００重量部に対して、一般式（１）で示される酸性官能基含有有機色素誘導体が１〜３０重量部、アミノ基及び／またはその第４級アンモニウム塩を有するアルカリ可溶性樹脂が１〜１００重量部なので、更に良好な分散性が得られる。
【００１５】
本発明の顔料組成物は、カーボンブラックの分散性に特に優れる。
【００１６】
本発明のインキは上記顔料組成物を含むので、従来得られなかった顔料分散性を有する。よって流動性及び分散安定性が良好である。更に保存安定性も良好である。また、インキ乾燥後における顔料間の凝集力が弱いので、乾燥インキがインキと再接触しても速やかにインキに溶解できるため、印刷ならびに塗加工を安定して歩留まりよく実施することができる。
【発明を実施するための最良の形態】
【００１７】
＜顔料＞
本発明で用いられる顔料とは、インキ等に使用される公知の有機顔料や無機顔料である。有機顔料としては溶性アゾ顔料、不溶性アゾ顔料、フタロシアニン顔料、キナクリドン顔料、イソインドリノン顔料、イソインドリン顔料、ペリレン顔料、ペリノン顔料、ジオキサジン顔料、アントラキノン顔料、ジアンスラキノニル顔料、アンスラピリミジン顔料、アンサンスロン顔料、インダンスロン顔料、フラバンスロン顔料、ピランスロン顔料、ジケトピロロピロール顔料等が挙げられる。さらに具体的な例をカラーインデックスのジェネリックネームで示すと、ピグメントブラック７、ピグメントブルー１５，１５：１，１５：３，１５：４，１５：６，６０、ピグメントグリーン７，３６，ピグメントレッド９，４８，４９，５２，５３，５７，９７，１２２，１４４，１４６，１４９，１６６，１６８，１７７，１７８，１７９，１８５，２０６，２０７，２０９，２２０，２２１，２３８，２４２，２５４，２５５、ピグメントバイオレット１９，２３，２９，３０，３７，４０，５０、ピグメントイエロー１２，１３，１４，１７，２０，２４，７４，８３，８６，９３，９４，９５，１０９，１１０，１１７，１２０，１２５，１２８，１３７，１３８，１３９，１４７，１４８，１５０，１５１，１５４，１５５，１６６，１６８，１８０，１８５、ピグメントオレンジ１３，３６，３７、３８，４３，５１，５５，５９，６１，６４，７１，７４等が挙げられる。
【００１８】
無機顔料としては酸化チタン、亜鉛華、硫化亜鉛、鉛白、炭酸カルシウム、沈降性硫酸バリウム、ホワイトカーボン、アルミナホワイト、カオリンクレー、タルク、ベントナイト、黒色酸化鉄、カドミウムレッド、べんがら、モリブデンレッド、モリブデートオレンジ、クロムバーミリオン、黄鉛、カドミウムイエロー、黄色酸化鉄、チタンイエロー、酸化クロム、ビリジアン、チタンコバルトグリーン、コバルトグリーン、コバルトクロムグリーン、ビクトリアグリーン、群青、紺青、コバルトブルー、セルリアンブルー、コバルトシリカブルー、コバルト亜鉛シリカブルー、マンガンバイオレット、コバルトバイオレット、またはアセチレンブラック、チャンネルブラック、ファーネスブラック等のカーボンブラックが挙げられる。カーボンブラックについては中性、酸性、塩基性いずれのカーボンブラックも使用することができる。本発明において顔料がカーボンブラックの場合、著しい分散効果が得られる。
【００１９】
＜一般式（１）で示される酸性官能基含有有機色素誘導体＞
本発明で用いられる酸性官能基含有有機色素誘導体は、下記一般式（１）で示される。
（Ｐ−Ｘ）−［Ｎ（Ｒ１，Ｒ２，Ｒ３，Ｒ４）］＋            一般式（１）
(式中、Ｐはアゾ系、ベンズイミダソロン系、フタロシアニン系、キナクリドン系、アントラキノン系、ジオキサジン系、ジケトビロロピロール系、キノフタロン系、イソインドリノン系、イソインドリン系、ペリレン系、ペリノン系、ブラバンスロン系、ピランスロン系、及び、アソスラピリミジン系から選ばれる少なくとも一種の有機色素残基を、Ｘはスルホン酸基またはカルボン酸基を、Ｒ１は炭素数５〜２０のアルキル基を、Ｒ２、Ｒ３、Ｒ４はそれぞれ独立に水素原子または炭素数１〜２０のアルキル基を表す。)
【００２０】
顔料組成物において用いられる顔料の化学構造と、一般式（１）で示される酸性官能基含有有機色素誘導体における有機色素残基の化学構造は必ずしも一致しなければいけないものではない。しかし、最終的に製造されるインキの色相を考慮すると、分散する顔料が黄色系顔料の場合は黄色系の有機色素誘導体、赤系顔料の場合は赤系の有機色素誘導体、青系顔料の際には青系の有機色素誘導体のように、分散する顔料と色相が近いもの、もしくは無色のものを使用した方が色相的に優れた顔料組成物を製造することができる。
【００２１】
本発明で用いられる、一般式(１)で示される酸性官能基含有有機色素誘導体は、スルホン酸基またはカルボン酸基を導入した有機色素誘導体をアミンで造塩させたものであり、これによって初めて顔料分散への著しい効果をもたらすものである。この誘導体の置換基がスルホン酸またはカルボン酸のような酸性性状のままでは、その効果は期待できない。
【００２２】
アミンの例としてはオクチルアミン、ドデシルアミン等の1級アミン、ジオレイルアミン、ジスナアリルアミン等の２級アミン、ジメチルラウリルアミン、ジメチルステアリルアミン等の３級アミン、トリメチルアンモニウム、ジメチルジステアリルアンモニウム等の４級アンモニウム等が挙げられる。１級アミンと４級アミンが好ましい。
【００２３】
＜アミノ基及び／またはその第４級アンモニウム塩を有するアルカリ可溶性樹脂＞
本発明で用いられるアミノ基及び／またはその第４級アンモニウム塩を有するアルカリ可溶性樹脂（以下、アルカリ可溶性樹脂という）は、（Ａ）アミノ基及び／またはその第４級アンモニウム塩を有するエチレン性不飽和単量体と、（Ａ）以外のエチレン性不飽和単量体を共重合することにより得ることができる。
【００２４】
アミノ基を有するエチレン性不飽和単量体としては、アミノアルキル基含有不飽和カルボン酸エステル、アミノアルキル基含有不飽和アミド類、アミノ基含有芳香族ビニル化合物等が挙げられる。
【００２５】
アミノアルキル基含有不飽和カルボン酸エステルとしては、２−アミノエチル（メタ）アクリレート、２−Ｎ−メチルアミノエチル（メタ）アクリレート、２−Ｎ−エチルアミノエチル（メタ）アクリレート、２−Ｎ，Ｎ−ジメチルアミノエチル（メタ）アクリレート、２−Ｎ，Ｎ−ジエチルアミノエチル（メタ）アクリレート、２−アミノプロピル（メタ）アクリレート、２−Ｎ−メチルアミノプロピル（メタ）アクリレート、２−Ｎ−エチルアミノプロピル（メタ）アクリレート、２−Ｎ，Ｎ−ジメチルアミノプロピル（メタ）アクリレート、２−Ｎ，Ｎ−ジエチルアミノプロピル（メタ）アクリレート、３−アミノプロピル（メタ）アクリレート、３−Ｎ−メチルアミノプロピル（メタ）アクリレート、３−Ｎ−エチルアミノプロピル（メタ）アクリレート、３−Ｎ，Ｎ−ジメチルアミノプロピル（メタ）アクリレート、３−Ｎ，Ｎ−ジエチルアミノプロピル（メタ）アクリレート等が挙げられる。
【００２６】
アミノアルキル基含有不飽和アミド類としては、Ｎ−２−アミノエチル（メタ）アクリルアミド、Ｎ−（２−Ｎ’−メチルアミノエチル）（メタ）アクリルアミド、Ｎ−（２−Ｎ’−エチルアミノエチル）（メタ）アクリルアミド、Ｎ−（２−Ｎ’，Ｎ’−ジメチルアミノエチル）（メタ）アクリルアミド、Ｎ−（２−Ｎ’，Ｎ’−ジエチルアミノエチル）（メタ）アクリルアミド等が挙げられる。
【００２７】
アミノ基含有芳香族ビニル化合物としては、４−アミノスチレン、４−Ｎ−メチルアミノスチレン、４−Ｎ−エチルアミノスチレン、４−Ｎ，Ｎ−ジメチルアミノスチレン、４−Ｎ，Ｎ−ジエチルアミノスチレン等を挙げることができる。
【００２８】
アミノ基の第４級アンモニウム塩を有するエチレン性不飽和単量体とは、１分子中にひとつの第４級アンモニウム基、ひとつの（メタ）アクリロイル基を含有する単量体である。具体的には、２−ヒドロキシ−３（メタ）アクリルオキシプロピルトリメチルアンモニウムクロライド、２−ヒドロキシ−３（メタ）アクリルオキシプロピルトリエタノールアンモニウムクロライド、２−ヒドロキシ−３（メタ）アクリルオキシプロピルジメチルベンジルアンモニウム等が挙げられる。
【００２９】
前記（Ａ）アミノ基及び／またはその第４級アンモニウム塩を有するエチレン性不飽和単量体は、単独でまたは２種以上を混合して使用することができる。
【００３０】
（Ａ）以外のエチレン性不飽和単量体としては、カルボキシル基を有するエチレン性不飽和単量体等が挙げられる。
カルボキシル基を有するエチレン性不飽和単量体として（メタ）アクリル酸、クロトン酸、α−クロルアクリル酸、エタクリル酸、けい皮酸、こはく酸モノ〔２−（メタ）アクリロイルオキシエチル〕、フタル酸モノ〔２−（メタ）アクリロイルオキシエチル〕、Ω−カルボキシポリカプロラクトンモノ（メタ）アクリレート等のモノカルボン酸類；マレイン酸、無水マレイン酸、フマル酸、イタコン酸、無水イタコン酸、シトラコン酸、無水シトラコン酸、メサコン酸等のジカルボン酸（無水物）類；３価以上の多価カルボン酸（無水物）類等を挙げることができる。
【００３１】
これらのカルボキシル基を有するエチレン性不飽和単量体のうち、（メタ）アクリル酸、こはく酸モノ〔２−（メタ）アクリロイルオキシエチル〕、Ω−カルボキシポリカプロラクトンモノ（メタ）アクリレート等が好ましい。
【００３２】
（メタ）アクリル酸としては、炭素数１〜１８のアルキル基や水酸基を有する（メタ）アクリル酸エステル等が挙げられる。
炭素数１〜１８のアルキル基を含有する（メタ）アクリル酸アルキルエステルの具体例としては、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ヘキシル（メタ）アクリレート、２−エチルヘキシル（メタ）アクリレート、イソデシル（メタ）アクリレート、ラウリル（メタ）アクリレート、ステアリル（メタ）アクリレート等が挙げられる。
【００３３】
水酸基を有する（メタ）アクリル酸エステルの具体例としては、２−ヒドロキシエチル（メタ）アクリレート、２−ヒドロキシプロピル（メタ）アクリレート、２−ヒドロキシブチル（メタ）アクリレート等が挙げられる。
【００３４】
上記以外の（メタ）アクリル酸エステルの具体例としては、メトキシジエチレングリコール（メタ）アクリレート、メトキシポリエチレングリコール（メタ）アクリレート、メトキシプロピレングリコール（メタ）アクリレート、メトキシジプロピレングリコール（メタ）アクリレート、メトキシポリプロピレングリコール（メタ）アクリレート、ｎ−ブトキシエチレングリコール（メタ）アクリレート、２−フェノキシエチル（メタ）アクリレート、フェノキシポリエチレングリコール（メタ）アクリレート、トリオキシエチレンノニルフェノール（メタ）アクリレート等が挙げられる。
【００３５】
上記の（Ａ）以外のエチレン性不飽和単量体は、単独でまたは２種以上を混合して使用することができる。
【００３６】
アルカリ可溶性樹脂は、溶液重合法や塊状重合法で得ることができる。溶液重合法の場合には、（Ａ）アミノ基及び／またはその第４級アンモニウム塩を有するエチレン性不飽和単量体と、（Ａ）以外のエチレン性不飽和単量体を、重合開始剤の存在下、適当な不活性溶媒中で重合して製造される。反応温度は７０〜１５０℃、さらに好ましくは８０〜１３０℃である。反応時間は１〜１５時間、特に４〜８時間が望ましい。
【００３７】
重合開始剤には、アゾビスイソブチロニトリル、ジメチルアゾビスイソブチレート等のアゾ系化合物、ラウロイルパーオキサイド、ジイソプロピルベンゼンハイドロパーオキサイド等の有機過酸化物が挙げられる。
【００３８】
アルカリ可溶性樹脂の塩基性基当量は３０００〜２００００ｇ／ｅｑである。４０００〜５０００が好ましい。塩基性基当量が３０００ｇ／ｅｑ未満では塩基性基量が多すぎるため、期待した分散効果が得られない。また、２００００ｇ／ｅｑより大きいと、一分子中の塩基性基量が少なすぎるために、酸性基含有有機色素誘導体と相互作用できず、分散効果が得られない。
【００３９】
また、本発明でいうアルカリ可溶性樹脂とは、酸価が３０ｍｇＫＯＨ／ｇ以上の樹脂をいう。本発明で用いられるアルカリ可溶性樹脂の酸価は３０〜２００ｍｇＫＯＨ／ｇである。５０〜１５０ｍｇＫＯＨ／ｇがより好ましく、６０〜８０ｍｇＫＯＨ／ｇが特に好ましい。酸価が３０ｍｇＫＯＨ／ｇ未満ではアルカリ可溶性が低く、酸価が２００ｍｇＫＯＨ／ｇを超えるとアルカリ可溶性能が高すぎるため、組成物の分散安定性が悪くなる。
酸価は、カルボキシル基を有するエチレン性不飽和単量体により調整できる。尚、本発明における酸価はＪIＳ  Ｋ  ００７０（１９９６年）に基づいて測定したものである。
【００４０】
アルカリ可溶性樹脂の重量平均分子量は、ＧＰＣによるポリスチレン換算の重量平均分子量で３０００〜１０００００が好ましい。１００００〜５００００が特に好ましい。分子量が３０００より低い場合には、塗膜の物性が低下する傾向がある。１０００００より高い場合には、顔料分散体の粘度が高くなりすぎ取り扱いにくい傾向がある。分子量はアルキルメルカプタン等の重合調整剤により容易に調節される。
【００４１】
＜有機溶剤＞
本発明の顔料組成物において用いられる有機溶剤としては、インキ等に使用される有機溶剤が利用できる。具体的な例としては、メチルアルコール、エチルアルコール、ｎ−プロピルアルコール、イソプロピルアルコール、ｎ−ブチルアルコール等のアルコール類、アセトン、メチルエチルケトン、メチル−n-プロピルケトン、メチルイソプロピルケトン、メチル−n-ブチルケトン、メチルイソブチルケトン、メチル−n-アミルケトン、メチルイソアミルケトン、ジエチルケトン、エチル−n-プロピルケトン、エチルイソプロピルケトン、エチル−n-ブチルケトン、エチルイソブチルケトン、ジ−n-プロピルケトン、ジイソブチルケトン、シクロヘキサノン、メチルシクロヘキサノン、イソホロン等のケトン類、酢酸メチル、酢酸エチル、酢酸−ｎ−プロピル、酢酸イソプロピル、酢酸−ｎ−ブチル、酢酸イソブチル、酢酸ヘキシル、酢酸オクチル、乳酸メチル、乳酸プロピル、乳酸ブチル等のエステル類、エチレングリコール、エチレングリコールモノイソプロピルエーテル、エチレングリコールモノブチルエーテル、エチレングリコールモノヘキシルエーテル、ジエチレングリコールモノメチルエーテル、ジエチレングリコールモノエチルエーテル、ジエチレングリコールモノブチルエーテル、エチレングリコールジメチルエーテル、エチレングリコールジエチルエーテル、ジエチレングリコールジメチルエーテル、ジエチレングリコールジエチルエーテル、プロピレングリコール、プロピレングリコールモノメチルエーテル、プロピレングリコールモノエチルエーテル、プロピレングリコールモノプロピルエーテル、プロピレングリコールモノブチルエーテル、ジプロピレングリコールモノメチルエーテル、ジプロピレングリコールモノエチルエーテル、ジプロピレングリコールジプロピルエーテル、トリプロピレングリコールモノメチルエーテル等のグリコールおよびグリコールエーテル類、エチレングリコールモノメチルエーテルアセテート、エチレングリコールモノエチルエーテルアセテート、エチレングリコールモノブチルエーテルアセテート、ジエチレングリコールモノメチルエーテルアセテート、ジエチレングリコールモノエチルエーテルアセテート、ジエチレングリコールモノブチルエーテルアセテート、プロピレングリコールモノメチルエーテルアセテート、プロピレングリコールモノエチルエーテルアセテート、プロピレングリコールモノブチルエーテルアセテート、ジプロピレングリコールモノメチルエーテルアセテート等のグリコールアセテート類、ｎ−ヘキサン、イソヘキサン、ｎ−ノナン、イソノナン、ドデカン、イソドデカン等の飽和炭水素類、１−ヘキセン、１−ヘプテン、１−オクテン等の不飽和炭化水素類、シクロヘキサン、シクロヘプタン、シクロオクタン、シクロデカン、デカリン等の環状飽和炭化水素類、シクロヘキセン、シクロヘプテン、シクロオクテン、１,１，３，５，７−シクロオクタテトラエン、シクロドデセン等の環状不飽和炭化水素類、ベンゼン、トルエン、キシレン等の芳香族炭化水素類等が挙げられる。これらの有機溶剤は単独で使用しても、２種類以上を混合して使用しても良い。
【００４２】
＜顔料組成物＞
本発明の顔料組成物は、顔料と、一般式（１）で示される酸性官能基含有有機色素誘導体と、アルカリ可溶性樹脂と、有機溶剤とを含み、目的とする性状に合わせて公知の方法にて製造される。
【００４３】
例えば、アルカリ可溶性樹脂と有機溶剤中に、一般式（１）で示される酸性官能基含有有機色素誘導体と顔料を投入し、ハイスピードミキサー等で均一になるまで撹拌混合した後、横型サンドミル、縦型サンドミル、アニュラー型サンドミル等のビーズミルやロールミル、メディアレス分散機等の種々の分散機を用いて分散して製造することができる。
また、酸性官能基含有有機色素誘導体は顔料製造の際に予め添加しておいてもよい。
【００４４】
本発明の顔料組成物における各成分の配合は、顔料１００重量部に対して、一般式（１）で示される酸性官能基含有有機色素誘導体は１〜３０重量部、アルカリ可溶性樹脂は１〜１００重量部が好ましい。分散する顔料に対して一般式（１）で示される酸性官能基含有有機色素誘導体およびアルカリ可溶性樹脂の量が少なすぎると目的とする分散効果が得られず、多すぎると展色物の耐性が低下する傾向がある。
【００４５】
＜インキ＞
本発明のインキは上記顔料組成物を含むものである。分散した顔料組成物に、必要に応じて有機溶剤やインキの添加剤として公知の成分を添加してもよい。
【００４６】
本発明の顔料組成物およびインキには、その用途によって可塑剤、表面調整剤、紫外線防止剤、光安定化剤、酸化防止剤、帯電防止剤、アンチブロッキング剤、消泡剤、粘度調整剤、ワックス、界面活性剤、レベリング剤等の種々の添加剤を使用することができる。
【実施例】
【００４７】
以下、実施例をあげて本発明を具体的に説明するが、本発明は実施例に特に限定されるものではない。なお、実施例中、「部」は「重量部」を表す。表１は、実施例等において用いられた酸性官能基含有有機色素誘導体を示し、表２は顔料組成物の組成と評価結果を示す。
【００４８】
[アルカリ可溶性樹脂の製造]
製造例１
セパラブル４口フラスコに温度計、冷却管、窒素ガス導入管、攪拌装置を取り付けてメトキシプロピルアセテート３０７部を仕込み、９５℃に昇温し反応容器内を窒素置換した後、滴下管よりｎ−ブチルメタクリレート２１０部、メチルメタクリレート１０３部、メタクリル酸３６部、ジメチルアミノメタクリレート１０．８部、２，２‘−アゾビスイソブチロニトリル１６．２部、メトキシプロピルアセテート１７７部の混合溶液を２時間かけて滴下した。滴下終了から２時間後に、２，２’−アゾビスイソブチロニトリル２．９部をメトキシプロピルアセテートに溶解した溶液を添加し、更に１時間反応を継続し、固形分４０％、重量平均分子量８７００のアルカリ可溶性樹脂Ａを得た。アルカリ可溶性樹脂Ａの塩基性当量は、４３６０ｇ／ｅｑ、酸価は６５ｍｇＫＯＨ／ｇであった。
【００４９】
製造例２
セパラブル４口フラスコに温度計、冷却管、窒素ガス導入管、攪拌装置を取り付けてメトキシプロピルアセテート３３０部を仕込み、８０℃に昇温し反応容器内を窒素置換した後、滴下管よりｎ−ブチルメタクリレート２０６部、メチルメタクリレート１０３部、メタクリル酸３６部、ジメチルアミノエチルメタクリレートメチルクロライド塩１４．４部、２‘−アゾビスイソブチロニトリル１４．４部、メトキシプロピルアセテート１７７部の混合溶液を２時間かけて滴下した。滴下終了から２時間後、２，２’−アゾビスイソブチロニトリル２．９部をメトキシプロピルアセテートに溶解した溶液を添加し、更に１時間反応を継続し、固形分４０％、重量平均分子量１５０００のアルカリ可溶性樹脂Ｂを得た。アルカリ可溶性樹脂Ｂの塩基性当量は、４２９０ｇ/ｅｑ、酸価は６５ｍｇＫＯＨ／ｇであった。
【００５０】
製造例３
セパラブル４口フラスコに温度計、冷却管、窒素ガス導入管、攪拌装置を取り付けてメトキシプロピルアセテート３０２部を仕込み、８０℃に昇温し反応容器内を窒素置換した後、滴下管よりｎ−ブチルメタクリレート２０３部、メチルメタクリレート１０７部、メタクリル酸３６部、ジエチルアミノエチルメタクリレート１４．４部、２，２‘−アゾビスイソブチロニトリル１６．２部、メトキシプロピルアセテート１７７部の混合溶液を２時間かけて滴下した。滴下終了から２時間後、２，２’−アゾビスイソブチロニトリル２．９部をメトキシプロピルアセテートに溶解した溶液を添加し、更に１時間反応を継続し、固形分４０％、重量平均分子量１７０００のアルカリ可溶性樹脂Ｃを得た。アルカリ可溶性樹脂Ｃの塩基性基当量は、４３６０ｇ／ｅｑ、酸価は６５ｍｇＫＯＨ／ｇであった。
【００５１】
製造例４（比較製造例）
セパラブル４口フラスコに温度計、冷却管、窒素ガス導入管、攪拌装置を取り付けてメトキシプロピルアセテート３３０部を仕込み、８０℃に昇温し反応容器内を窒素置換した後、滴下管よりｎ−ブチルメタクリレート１８５部、メチルメタクリレート１０３部、メタクリル酸３６部、ジメチルアミノエチルメタクリレート３６部、２，２‘−アゾビスイソブチロニトリル１４．２部、メトキシプロピルアセテート１７７部の混合溶液を２時間かけて滴下した。滴下終了から２時間後、２，２’−アゾビスイソブチロニトリル０．６部をメトキシプロピルアセテートに溶解した溶液を添加し、更に１時間反応を継続し、固形分３０％、重量平均分子量１１４００のアルカリ可溶性樹脂Ｄを得た。アルカリ可溶性樹脂Ｄの塩基性基当量は、１３００ｇ／ｅｑ、酸価は６５ｍｇＫＯＨ／ｇであった。
【００５２】
製造例５（比較製造例）
セパラブル４口フラスコに温度計、冷却管、窒素ガス導入管、攪拌装置を取り付けてメトキシプロピルアセテート３０７部を仕込み、１２０℃に昇温し反応容器内を窒素置換した後、滴下管よりｎ−ブチルメタクリレート２１９部、メチルメタクリレート１０３部、メタクリル酸３６部、ジメチルアミノエチルメタクリレート１．８部、２，２‘−アゾビスイソブチロニトリル１８部、メトキシプロピルアセテート１７７部の混合溶液を２時間かけて滴下した。滴下終了してから２時間後、２，２’−アゾビスイソブチロニトリル２．９部をメトキシプロピルアセテートに溶解した溶液を添加し、更に１時間反応を継続し、固形分３０％、重量平均分子量６７００のアルカリ可溶性樹脂Ｅを得た。アルカリ可溶性樹脂Ｅの塩基性基当量は、２６２００ｇ／ｅｑ、酸価は６５ｍｇＫＯＨ／ｇであった。
【００５３】
[実施例１]
アルカリ可溶性樹脂Ａ１２．５部をエチレングリコールモノブチルエーテルアセテート（以下  ＢＧＡｃという）４７．５部に溶解後、有機色素誘導体Ａ５．０部およびＬＩＯＮＯＬ  ＢＬＵＥ  ＦＧ−７３５１（東洋インキ製造社製  銅フタロシアニン顔料）３５部を投入し、ハイスピードミキサーにて均一になるまで約３０分間撹拌混合した。次いで、０．６Ｌの横型サンドミルにてミルベース１ｋｇあたり１時間分散した。
得られた分散体５０部に対し、ジペンタエリスリトール・ヘキサアクリレート（以下ＤＰＨＡという）１５部、イルガキュア９０７（チバガイギー社製）２部、トルオール１００部及びメチルエチルケトン（以下ＭＥＫという）５０部を加えて顔料組成物を得た。
【００５４】
【表１】
2007084659.tif 000002
【００５５】
[実施例２]
実施例１におけるアルカリ可溶性樹脂Ａおよび有機色素誘導体Ａを、アルカリ可溶性樹脂Ｂおよび有機色素誘導体Ｂに代えて同様の方法にて分散した。
得られた分散体を用い、実施例１と同様にして顔料組成物を得た。
【００５６】
[実施例３]
アルカリ可溶性樹脂Ｃ１０．０部を乳酸ブチル６３．５部に溶解し、有機色素誘導体Ｃ１．５部およびＨＯＳＴＡＰＥＲＭ  ＲＥＤ  Ｅ５Ｂ  ０２（クラリアント社製  キナクリドン顔料）２５部を投入してハイスピードミキサーにて均一になるまで約３０分間撹拌混合した後、０．６Ｌの横型サンドミルにてミルベース１ｋｇあたり１時間分散した。
得られた分散体を用い、実施例１と同様にして顔料組成物を得た。
【００５７】
[実施例４]
アルカリ可溶性樹脂Ａ１４．０部をジエチレングリコールモノエチルエーテルアセテート（以下ＥＤＧＡｃという）４９．０部に溶解し、有機色素誘導体Ｄ２．０部およびＨＯＳＴＡＰＥＲＭ  ＹＥＬＬＯＷ  Ｈ４Ｇ（クラリアント社製  ベンズイミダゾロン顔料）３５部を投入してハイスピードミキサーにて均一になるまで約３０分間撹拌混合した後、０．６Ｌの横型サンドミルにてミルベース１ｋｇあたり１．２時間分散した。
得られた分散体を用い、実施例１と同様にして顔料組成物を得た。
【００５８】
[実施例５]
アルカリ可溶性樹脂Ｂ１０．５部をＢＧＡｃ５８．０部に溶解し、有機色素誘導体Ｅ１．５部およびＮＯＶＯＰＥＲＭ  ＹＥＬＬＯＷ  ４Ｇ（クラリアント社製  ジスアゾ顔料）３０部を投入してハイスピードミキサーにて均一になるまで約３０分間撹拌混合した後、０．６Ｌの横型サンドミルにてミルベース１ｋｇあたり１．２時間分散した。
得られた分散体を用い、実施例１と同様にして顔料組成物を得た。
【００５９】
[実施例６]
アルカリ可溶性樹脂Ｃ１５．０部をプロピレングリコールモノモノメチルエーテルアセテート（以下  ＰＧＭＡｃという）２０部とジプロピレングリコールモノメチルエーテル（以下  ＭＰＤＧという）３２．９部の混合溶剤に溶解し、有機色素誘導体Ｃ２．１部およびＣＲＯＭＯＰＨＴＡＬ  ＰＩＮＫ  ＰＴ（チバスペシャルティーケミカルズ社製  ジメチルキナクリドン顔料）３０部を投入してハイスピードミキサーにて均一になるまで約３０分間撹拌混合した後、０．６Ｌの横型サンドミルにてミルベース１ｋｇあたり１．５時間分散した。
得られた分散体を用い、実施例１と同様にして顔料組成物を得た。
【００６０】
[実施例７]
アルカリ可溶性樹脂Ａ１５．０部をＭＰＤＧ５２．９部に溶解し、有機色素誘導体Ａ２．１部およびモナーク８００（キャボット社製  カーボンブラック顔料）３０部を投入してハイスピードミキサーにて均一になるまで約３０分間撹拌混合した後、０．６Ｌの横型サンドミルにてミルベース１ｋｇあたり１．５時間分散した。
得られた分散体を用い、実施例１と同様にして顔料組成物を得た。
【００６１】
[実施例８]
実施例７におけるアルカリ可溶性樹脂Ａを、アルカリ可溶性樹脂Ｂに代えて同様の方法にて分散した。
得られた分散体を用い、実施例１と同様にして顔料組成物を得た。
【００６２】
[実施例９]
実施例７におけるアルカリ可溶性樹脂Ａをアルカリ可溶性樹脂Ｃに代えて同様の方法にて分散した。
得られた分散体を用い、実施例１と同様にして顔料組成物を得た。
【００６３】
[比較例１]
有機色素誘導体Ａを使用しない以外は実施例１と同様の方法にて分散し、顔料組成物を得た。
【００６４】
[比較例２]
実施例１におけるアルカリ可溶性樹脂Ａをアルカリ可溶性樹脂Ｄに変更した以外は同様の方法で分散し、顔料組成物を得た。
【００６５】
[比較例３]
実施例１におけるアルカリ可溶性樹脂Ａをアルカリ可溶性樹脂Ｅに変更した以外は同様の方法で分散し、顔料組成物を得た。
【００６６】
[比較例４]
実施例３におけるアルカリ可溶性樹脂ＣをアジスパーＰＢ−８２１（味の素ファインテクノ社製、酸価１７ｍｇＫＯＨ／ｇ）に変更し、さらに、有機色素誘導体を使用しないで同様の方法にて分散し、顔料組成物を得た。
【００６７】
[比較例５]
実施例４におけるアルカリ可溶性樹脂ＡをＳＰ２４０００（ルーブリゾール社製、酸価０ｍｇＫＯＨ／ｇ）に変更し、さらに、有機色素誘導体を使用しないで同様の方法にて分散し、顔料組成物を得た。
【００６８】
[比較例６]
実施例５におけるアルカリ可溶性樹脂ＢをＳＰ３２０００（ルーブリゾール社製、酸価０ｍｇＫＯＨ／ｇ）に変更し、同様の方法にて分散し、顔料組成物を得た。
【００６９】
[比較例７]
有機色素誘導体Ａを使用しない以外は実施例７と同様の方法にて分散し、顔料組成物を得た。
【００７０】
[比較例８]
実施例７におけるアルカリ可溶性樹脂Ａをアルカリ可溶性樹脂Ｄに変更した以外は同様の方法にて分散し、顔料組成物を得た。
【００７１】
実施例１〜９および比較例１〜８の顔料分散物について、（１）粘度、（２）分散粒径、（３）分散性、（４）保存安定性、（５）溶剤乾燥後のインキ再溶解性の評価をした。それぞれの測定法を以下に示す。
【００７２】
（１）粘度：顔料分散物を２５℃に調製し、ビスコメイトＶＭ−１００Ａ（山一電機製、超音波振動式粘度計）にて測定した。
【００７３】
（２）分散粒径：顔料分散物を酢酸エチル溶液で２００倍〜１０００倍に希釈し、マイクロトラックＵＰＡ１５０（日機装社製、湿式粒度分布計）にて、体積基準の５０％径を測定した。
【００７４】
（３）分散性：上記（１）（２）の測定結果を総合判断し、分散性良好を○、若干良好を△、不良を×とした。
【００７５】
（４）保存安定性：顔料分散物をボトル型のガラス容器に入れ、７０℃の恒温機に１週間保存し経時促進させた。保存前後の顔料分散物の粘度を測定した。この時の粘度測定は（１）の粘度測定と同様の方法で実施した。粘度の変化率が±１０％以内なら○、±１０％を越えたら×とした。
【００７６】
（５）溶剤乾燥後の再溶解性：顔料分散物を、バーコーターを用いてガラス板に塗布し、１００℃、２分間乾燥させた。次いで、そのガラス板を酢酸エチル溶液中に浸漬し、溶液の着色を観察した。着色が大きいものを×、若干着色するものを△、ほとんど着色しないものを○と判定した。
【００７７】
【表２】
2007084659.tif 000003
【００７８】
実施例１〜９の顔料分散物は分散性、保存安定性及び溶剤乾燥後の再溶解性に優れていた。特に顔料がカーボンブラックにおいて分散性向上の顕著な効果が認められた。一方、比較例１〜８の顔料分散物は分散性も保存安定性も不良であった。また、溶剤乾燥後の再溶解性も良好でなかった。
【産業上の利用可能性】
【００７９】
本発明の顔料組成物は、印刷インキの用途に限定されるものではなく、カラーフィルター用にも使用することができる。